(57)【要約】エポキシ化された天然油又は脂肪酸エステル又はこれらの混合物（構成要素B）の、耐加水分解性熱可塑性ポリエステル成形材料（Ａ）の製造のための使用。【特許請求の範囲】
【請求項１】
エポキシ化された天然油又は脂肪酸エステル、又は前記油又はエステルの混合物（構成要素Ｂ）の、耐加水分解性熱可塑性ポリエステル成形材料（Ａ）の製造のための使用。
【請求項２】
エポキシ化された天然油又は脂肪酸エステル、又は前記油又はエステルの混合物の、熱可塑性ポリエステルＡ）からなる成形部品の耐加水分解性の向上のための使用。
【請求項３】
構成要素Ｂ）が、エポキシ基１〜２０質量％の含有量を有する、請求項１又は２記載の使用。
【請求項４】
構成要素Ｂ）のエポキシ基が末端に結合していない、請求項１から３までのいずれか１項記載の使用。
【請求項５】
ポリエステル成形材料は更に、Ａ）〜Ｃ）からなる成形材料に対して、更なる添加物（Ｃ）を７０質量％まで含有してよい、請求項１から４までのいずれか１項記載の使用。
【請求項６】
構成要素Ｂ）の量は、Ａ）〜Ｃ）に対して０．０１〜１０質量％である、請求項１から５までのいずれか１項記載の使用。
【請求項７】
構成要素Ａ）はエポキシ化されたオリーブ油、あまに油、大豆油、パーム油、落花生油、やし油、きり油、肝油、又は前記油の混合物から構成されている、請求項１から６までのいずれか１項記載の使用。
【請求項８】
１０〜４０個のＣ原子を有する飽和又は不飽和脂肪族カルボン酸と、２〜４０個のＣ原子を有する脂肪族飽和アルコールとからエポキシ化された脂肪酸エステルＢ）が構成されている、請求項１から６までのいずれか１項記載の使用。
【請求項９】
請求項１から８までのいずれか１項記載の使用により得られる、耐加水分解性成形体、繊維及びシート。
【請求項１０】
請求項１から８までのいずれか１項記載の使用により得られる、射出成形体、被覆された成形体、電気的及び電子的な使用のための成形体、自動車部材。
【発明の詳細な説明】
【技術分野】
【０００１】
発明の詳細な説明
本発明は、エポキシ化された天然油又は脂肪酸エステル、又はこれらの混合物（構成要素Ｂ）の、耐加水分解性熱可塑性ポリエステル成形材料（Ａ）の製造のための使用に関する。
【０００２】
更に本発明は、エポキシ化された天然油又は脂肪酸エステル、又はこれらの混合物の、熱可塑性ポリエステルＡ）からなる成形部品の耐加水分解性の向上のための使用に関する。
【０００３】
更に本発明は、全ての種類の、本発明の使用により得られる成形部品に関する。
【０００４】
ポリエステルはその特性に基づいて、例えば多数の化学薬品に対する耐性を示す。
耐加水分解性はしかし依然として改良に値する。というのはこれは主に部材の収縮（寸法安定性）及び機械的特性に影響を及ぼすからである。
【０００５】
ＥＰ−Ａ７９４９７４からポリカルボジイミドは加水分解安定剤として公知である。基本的に高いコストの他に、前記化合物の毒性は加工の際に問題である。
【０００６】
エポキシ化された植物油及び脂肪酸エステルは染料に関する、ＰＶＣのための（共）安定剤として及び可塑剤として公知である：Ｇａｅｃｈｔｅｒ／Ｍｕｅｌｌｅｒ、Ｋｕｎｓｔｓｔｏｆｆａｄｄｉｔｉｖｅ  ３版、３１７、３１８並びに３９９及び４００頁、Ｃａｒｌ  Ｈａｎｓｅｒ  Ｖｅｒｌａｇ  １９８９。
【０００７】
ＵＳ３８８６１０５から、ポリマーマトリックスの熱分解及び融解安定性とは関連した、ポリエステルのためのこのような添加剤は公知である。
【０００８】
本発明の課題は従って、高い使用温度で使用されてよく、及び加水分解に対して十分に安定である、ポリエステルからなる成形材料及び成形部品を提供することである。
【０００９】
従って冒頭で定義された使用が見出された。有利な実施態様は従属形式請求項が参照される。
【００１０】
構成要素（Ａ）として、本発明により使用可能な成形材料は熱可塑性ポリエステルを、２９〜９９．９、有利には４０〜９５．５、殊に４０〜８０質量％含有する。
【００１１】
一般には、芳香族ジカルボン酸と、脂肪族又は芳香族ジヒドロキシ化合物とをベースとしたポリエステル（Ａ）が使用される。
【００１２】
有利なポリエステルの第１のグループは、ポリアルキレンテレフタラート、殊にアルコール部に２〜１０個のＣ原子を有するポリアルキレンテレフタラートである。
【００１３】
そのようなポリアルキレンテレフタラートはそれ自体公知であり、及び文献に記載されている。前記ポリアルキレンテレフタラートは主鎖に芳香族環を含有し、前記芳香族環は芳香族ジカルボン酸に由来する。芳香族環は、例えばハロゲン、例えば塩素及び臭素又はＣ１〜Ｃ４−アルキル基、例えばメチル基、エチル基、ｉ−プロピル基又はｎ−プロピル基及びｎ−ブチル基、ｉ−ブチル基又はｔ−ブチル基によって置換されていてもよい。
【００１４】
前記ポリアルキレンテレフタラートは芳香族ジカルボン酸、そのエステル又はその他のエステル形成誘導体と、脂肪族ジヒドロキシ化合物との反応によって、それ自体公知の方法において製造されてよい。
【００１５】
有利なジカルボン酸として、２，６−ナフタレンジカルボン酸、テレフタル酸及びイソフタル酸又はこれらの混合物を挙げてよい。３０ｍｏｌ％までの、有利には１０ｍｏｌ％以下の芳香族ジカルボン酸は、脂肪族又は脂環式ジカルボン酸、例えばアジピン酸、アゼライン酸、セバシン酸、ドデカン二酸及びシクロヘキサンジカルボン酸によって置換されてよい。
【００１６】
脂肪族ジヒドロキシ化合物のうち、２〜６個の炭素原子を有するジオール、殊に１，２−エタンジオール、１，３−プロパンジオール、１，４−ブタンジオール、１，６−ヘキサンジオール、１，４−ヘキサンジオール、１，４−シクロヘキサンジオール、１，４−シクロヘキサンジメタノール及びネオペンチルグリコール又はこれらの混合物が有利である。
【００１７】
殊に有利なポリエステル（Ａ）として、ポリアルキレンテレフタラートを挙げてよく、前記ポリアルキレンテレフタラートは２〜６個のＣ原子を有するアルカンジオールから誘導される。前記ポリアルキレンテレフタラートのうち、殊にポリエチレンテレフタラート、ポリプロピレンテレフタラート及びポリブチレンテレフタラート又はこれらの混合物が有利である。更に有利には、１，６−ヘキサンジオール及び／又は２−メチル−１，５−ペンタンジオールを更なるモノマーユニットとして、１質量％まで、有利には０．７５質量％まで含有する、ＰＥＴ及び／又はＰＢＴが有利である。
【００１８】
ポリエステル（Ａ）の粘性値は一般には、５０〜２２０、有利には８０〜１６０ｍｌ／ｇ（ＩＳＯ１６２８によりフェノール／ｏ−ジクロロベンゼン混合物（質量割合１：１、２５℃で）中の０．５質量％溶液において測定された）の範囲内にある。
【００１９】
殊に有利には、カルボキシル末端基含有量が１００ｍｖａｌ／ポリエステルｋｇまで、有利には５０ｍｖａｌ／ポリエステルｋｇまで、殊に４０ｍｖａｌ／ポリエステルｋｇまでである、ポリエステルである。そのようなポリエステルは例えばＤＥ−Ａ４４０１０５５の方法により製造されてよい。カルボキシル末端基含有量は通常は滴定方法（例えば電位差測定）によって決定される。
【００２０】
殊に有利な成形材料は、ポリエステルからなる混合物を構成要素Ａ）として含有し、前記ポリエステルはＰＢＴとは異なり、例えばポリエチレンテレフタラート（ＰＥＴ）である。例えばポリエチレンテレフタラートの割合は混合物中において、Ａ）１００質量％に対して、有利には５０まで、殊に１０〜３５質量％までである。
【００２１】
更に、ＰＥＴリサイクル物（スクラップＰＥＴとも呼ばれる）を、場合によってポリアルキレンテレフタラート、例えばＰＢＴとの混合物において使用することも有利である。
【００２２】
リサイクル物とは、一般には以下のようなものが理解される：
１）いわゆる脱工業リサイクル物は：ここでは、重縮合の際又は加工の際の製造廃棄物、例えば射出成形加工の際のスプルー、射出成形加工又は押出成形の際の始動屑、又は押出されたプレート又はシートの周辺切れ端である。
【００２３】
２）脱消費者リサイクル物は：ここでは、終消費者による利用後収集され、再生されたプラスチック物品である。量ではるかに支配的な物品は、ミネラルウォーター、ソフトドリンク及びジュースのためのブロー成形されたＰＥＴボトルである。
【００２４】
リサイクル物の両種類は粉砕材料として又は顆粒の形状にあってよい。後者の場合には、粗リサイクル物は分離及び洗浄後押出機中で溶融及び顆粒化される。これによってたいていの場合、ハンドリング、更なる加工工程のための流動性及び計量供給性が容易になる。
【００２５】
顆粒化されたリサイクル物と同様に粉砕材料として存在するリサイクル物も使用してよく、その際最大の辺の長さは６ｍｍ、有利には５ｍｍよりも小さいことが望ましい。
【００２６】
（痕跡量の湿分による）加工の際のポリエステルの加水分解による分解のために、リサイクル物を前乾燥することが推奨される。乾燥後の残湿分含有量は有利には＜０．２％、殊に＜０．０５％である。
【００２７】
更なる基として全芳香族ポリエステルを挙げてよく、前記ポリエステルは芳香族ジカルボン酸と芳香族ジヒドロキシ化合物とから誘導される。
【００２８】
芳香族ジカルボン酸として、既にポリアルキレンテレフタラートの際に記載した化合物が適する。有利には、イソフタル酸５〜１００ｍｏｌ％とテレフタル酸０〜９５ｍｏｌ％とからなる混合物、殊におよそテレフタル酸８０％とイソフタル酸２０％との混合物から、前記の両方の酸の、およそ等量の混合物までが使用される。
【００２９】
芳香族ジヒドロキシ化合物は有利には以下の一般式
【００３０】
【化１】
2006517605.tif 000002
を有し、前記一般式においてＺは８個までのＣ原子を有するアルキレン基又はシクロアルキレン基、１２個までのＣ原子を有するアリーレン基、カルボニル基、スルフォニル基、酸素原子又は硫黄原子又は化学結合であり、及び前記一般式においてはｍは０〜２の値を有する。化合物はフェニレン基にＣ１〜Ｃ６−アルキル基又はアルコキシ基、及びフッ素、塩素又は臭素を置換基として有していてもよい。
【００３１】
前記化合物の基本体として例えば、
ジヒドロキシジフェニル、
ジ−（ヒドロキシフェニル）アルカン、
ジ−（ヒドロキシフェニル）シクロアルカン、
ジ−（ヒドロキシフェニル）スルフィド、
ジ−（ヒドロキシフェニル）エーテル、
ジ−（ヒドロキシフェニル）ケトン、
ジ−（ヒドロキシフェニル）スルホキシド、
α，α’−ジ−（ヒドロキシフェニル）ジアルキルベンゼン、
ジ−（ヒドロキシフェニル）スルホン、ジ−（ヒドロキシベンゾイル）ベンゼン
レゾルシン及び
ヒドロキノン並びにその核アルキル化又は核ハロゲン化された誘導体が挙げられる。
【００３２】
前記化合物のうち、
４，４′−ジヒドロキシジフェニル、
２，４−ジ−（４′−ヒドロキシフェニル）−２−メチルブタン、
α，α′−ジ−（４−ヒドロキシフェニル）−ｐ−ジイソプロピルベンゼン、
２，２−ジ−（３′−メチル−４′−ヒドロキシフェニル）プロパン及び
２，２−ジ−（３′−クロロ−４′−ヒドロキシフェニル）プロパン、
並びに殊に、
２，２−ジ−（４′−ヒドロキシフェニル）プロパン、
２，２−ジ−（３′，５−ジクロロジヒドロキシフェニル）プロパン、
１，１−ジ−（４′−ヒドロキシフェニル）シクロヘキサン、
３，４′−ジヒドロキシベンゾフェノン、
４，４′−ジヒドロキシジフェニルスルホン及び
２，２−ジ（３′，５′−ジメチル−４′−ヒドロキシフェニル）プロパン、
又は前記化合物の混合物が有利である。
【００３３】
勿論、ポリアルキレンテレフタラートと全芳香族ポリエステルとの混合物も使用してよい。前記混合物は一般にはポリアルキレンテレフタラート２０〜９８質量％と全芳香族ポリエステル２〜８０質量％とを含有する。
【００３４】
勿論、ポリエステルブロックコポリマー、例えばコポリエーテルエステルも使用してよい。前記生成物はそれ自体公知で、及び文献、例えばＵＳ−Ａ３６５１０１４に記載されている。市販でも、相応する生成物、例えばＨｙｔｒｅｌ（Ｒ）（ＤｕＰｏｎｔ）が入手可能である。
【００３５】
本発明ではハロゲン不含ポリカーボナートもポリエステルとして理解してよい。適したハロゲン不含ポリカーボナートは例えば、以下の一般式のジフェノールをベースとしたハロゲン不含ポリカーボナートである
【００３６】
【化２】
2006517605.tif 000003
［前記式中、Ｑは単結合、Ｃ１〜Ｃ８−アルキレン基、Ｃ２〜Ｃ３アルキリデン基、Ｃ３〜Ｃ６シクロアルキリデン基、Ｃ６〜Ｃ１２アリーレン基、並びに−Ｏ−、−Ｓ−又は−ＳＯ２−を表し、及びｍは０〜２の整数である］。
【００３７】
ジフェノールはフェニレン残基に置換基、例えばＣ１〜Ｃ６−アルキル又はＣ１〜Ｃ６−アルコキシを有してもよい。
【００３８】
式の有利なジフェノールは例えば、ヒドロキノン、レゾルシン、４，４′−ジヒドロキシジフェニル、２，２−ビス−（４−ヒドロキシフェニル）−プロパン、２，４−ビス−（４−ヒドロキシフェニル）−２−メチルブタン、１，１−ビス−（４−ヒドロキシフェニル）−シクロヘキサンである。殊に有利には、２，２−ビス−（４−ヒドロキシフェニル）−プロパン及び１，１−ビス−（４−ヒドロキシフェニル）−シクロヘキサン、並びに１，１−ビス−（４−ヒドロキシフェニル）−３，３，５−トリメチルシロキサンである。
【００３９】
ホモポリカーボナートと同様コポリカーボナートも構成要素Ａとして適していて、有利にはビスフェノールＡ−ホモポリマー体の他に、ビスフェノールＡのコポリカーボナートである。
【００４０】
適したポリカーボナートは公知のように分枝していてよく、つまり使用したジフェノールの総量に対して、有利には０．０５〜２．０ｍｏｌ％の、少なくとも３官能性化合物、例えば３個以上のフェノール性ＯＨ基を有する化合物の組み込みによって分枝していてよい。
【００４１】
１．１０〜１．５０、殊に１．２５〜１．４０の相対粘度ηｒｅｌを有するポリカーボナートが殊に適することが明らかになった。前記ポリカーボナートは１００００〜２０００００、有利には２００００〜８００００ｇ／ｍｏｌの平均分子量Ｍｗ（質量平均値）に相当する。
【００４２】
一般式のジフェノールはそれ自体公知であるか又は公知の方法により製造可能である。
【００４３】
ポリカーボナートの製造は例えばジフェノールとホスゲンとの反応によって相界面方法により、又は均一な相における方法（いわゆるピリジン方法）によりホスゲンと行ってよく、その際そのつど調節可能な分子量は公知の方法において、公知の連鎖停止剤に関する相応する量によって達成される。（ポリジオルガノシロキサン含有ポリカーボナートに関して、例えばＤＥ−ＯＳ３３３４７８２を参照）。
【００４４】
適した連鎖停止剤は例えばフェノール、ｐ−ｔ−ブチルフェノール、しかしＤＥ−ＯＳ２８４２００５による長鎖のアルキルフェノールでもあり、例えば４−（１，３−テトラメチル−ブチル）−フェノール、又はＤＥ−Ａ３５０６４７２による、アルキル置換基に全部で８〜２０個のＣ原子を有するモノアルキルフェノール又はジアルキルフェノール、例えばｐ−ノニルフェニル、３，５−ジ−ｔ−ブチルフェノール、ｐ−ｔ−オクチルフェノール、ｐ−ドデシルフェノール、２−（３，５−ジメチル−ヘプチル）−フェノール及び４−（３，５−ジメチルヘプチル）−フェノールである。
【００４５】
ハロゲン不含ポリカーボナートは、本発明では、ハロゲン不含ジフェノール、ハロゲン不含連鎖停止剤、及び場合によりハロゲン不含分枝化剤から構成されているポリカーボナートで、その際鹸化可能な塩素に関してｐｐｍ量より低い含有量は、例えば相界面方法によるポリカーボナートとホスゲンとの製造から生じるが、本発明においてはハロゲン含有とはみなさない。鹸化可能な塩素のｐｐｍ含有量を有するようなポリカーボナートは本発明においてはハロゲン不含ポリカーボナートである。
【００４６】
更なる適した構成要素Ａ）として、アモルファスポリエステルカーボナートが挙げられ、その際ホスゲンを、芳香族ジカルボン酸ユニット、例えばイソフタル酸及び／又はテレフタル酸ユニットで、製造の際に置換した。より詳しい詳細は、ここではＥＰ−Ａ７１１８１０が参照される。
【００４７】
シクロアルキル残基をモノマーユニットとして有する、更に適したコポリカーボナートはＥＰ−Ａ３６５９１６に記載されている。
【００４８】
更に、ビスフェノールＡはビスフェノールＴＭＣによって置換されてよい。そのようなポリカーボナートは、Ｂａｙｅｒ社のＡＰＥＣ  ＨＴ（Ｒ）の商標のもとで入手可能である。
【００４９】
構成要素Ｂ）として本発明により使用可能な成形材料は、エポキシ化された天然油又は脂肪酸エステル、又はこれらの混合物を０．０１〜１０、有利には０．５〜７、殊に１〜５質量％含有する。
【００５０】
有利には、構成要素Ｂ）として、エポキシ基が末端に結合していない（炭化水素鎖のいわゆる「内部」にある、エポキシ基）、エポキシ化された化合物が使用される。
【００５１】
エポキシ基の含有量は、そのつどの構成要素Ｂ）に対して、有利には１〜２０、より有利には４〜１５、とりわけ有利には６〜１２質量％である。
【００５２】
有利な天然油は、オリーブ油、あまに油、パーム油。落花生油、やし油、きり油、なたね油、ひまし油、肝油又はこれらの混合物、その際大豆油がとりわけ有利である。
【００５３】
前記油の分子量は有利には５００〜１０００、殊に６００〜９００である。前記あまに油又は大豆油はトリ脂肪酸グリセリドの混合物で、その際Ｃ１８カルボン酸割合が圧倒的である。
【００５４】
エポキシ化された脂肪酸エステルは一般には、当業者に周知の方法により前記天然油から製造可能である。
【００５５】
１０〜４０、有利には１６〜２２個のＣ原子を有する飽和又は不飽和脂肪族カルボン酸と、２〜４０、有利には２〜６個のＣ原子を有する脂肪族飽和アルコールとのエステルが有利には使用される。
【００５６】
カルボン酸は一〜二価であってよく、例として、ペラルゴン酸、パルミチン酸、ラウリン酸、マルガリン酸、ドデンカン二酸、ベヘン酸、殊に有利にはステアリン酸、カプリン酸並びにモンタン酸（３０〜４０個のＣ原子を有する脂肪酸の混合物、リノール酸、リノレン酸及びエレオステアリン酸、オレイン酸が挙げられる。
【００５７】
脂肪族アルコールは一〜四価であってよい。アルコールの例は、ｎ−ブタノール、ｎ−オクタノール、ステアリルアルコール、エチレングリコール、プロピレングリコール、ネオペンチルグリコール、ペンタエリトリット、ミリシルアルコール、セチルアルコールであり、その際グリセリンが有利である。
【００５８】
様々なエステル及び／又は油の混合物も使用してよい。
【００５９】
有利には、構成要素Ｂ）は、物質１ｇあたりヨウ素１３０〜１８０、殊に１２０〜２００ｍｇのヨウ素価（ＤＩＮ５３９９５による）に相応する不飽和脂肪酸成分を含有する。
【００６０】
前述の油又は／及びエステルにエポキシ官能基を導入することは、前記油又は／及びエステルとエポキシ化剤、例えば過酸、例えば過酢酸との反応を介して行われる。前記反応は当業者に公知で、従ってこれに関する更なる記載は不必要である。
【００６１】
構成要素Ｃ）として、本発明により使用可能な成形材料は、更なる添加物を０〜７０、殊に５０質量％まで含有してよい。
【００６２】
構成要素Ｃ）として、本発明による成形材料は、１０〜４０、有利には１６〜２２個のＣ原子を有する飽和又は不飽和脂肪族カルボン酸と、２〜４０、有利には２〜６個のＣ原子を有する脂肪族飽和アルコール又はアミンとの少なくとも１種類のエステル又はアミドを、０〜５、有利には０．０１〜５、より有利には０．０５〜３、とりわけ有利には０．１〜２質量％含有してよい。これらはＢ）とは異なる。というのはエポキシ官能基が含有されていないからである。
【００６３】
カルボン酸は一又は二価であってよい。例として、ペラルゴン酸、パルミチン酸、ラウリン酸、マルガリン酸、ドデカン二酸、ベヘン酸、殊に有利にはステアリン酸、カプリン酸、並びにモンタン酸（３０〜４０個のＣ原子を有する脂肪酸の混合物）が挙げられる。
【００６４】
脂肪族アルコールは一〜四価であってよい。アルコールの例は、ｎ−ブタノール、ｎ−オクタノール、ステアリルアルコール、エチレングリコール、プロピレングリコール、ネオペンチルグリコール、ペンタエリトリットであり、その際グリセリン及びペンタエリトリットが有利である。
【００６５】
脂肪族アミンは一〜三価であってよい。このための例はステアリルアミン、エチレンジアミン、プロピレンジアミン、ヘキサメチレンジアミン、ジ（６−アミノヘキシル）アミンであり、その際エチレンジアミン及びヘキサメチレンジアミンが殊に有利である。有利なエステル又はアミドは相応して、グリセリンジステアラート、グリセリントリステアラート、エチレンジアミンジステアラート、グリセリンモノパルミトラート、グリセリントリラウラート、グリセリンモノベヘナート及びペンタエリトリットテトラステアラートである。
【００６６】
様々なエステル又はアミドの混合物を使用するか、又はエステルをアミドと組み合わせた形で使用してもよく、その際混合物割合は任意である。殊に有利には、構成要素Ａ）の所望の終粘性の少なくとも８０％に到達し、並びに残りの構成要素Ｂ）〜Ｃ）とを引き続き配合する際に、前記構成要素Ｃ）の添加はＡ）に対して０．１〜０．８、殊に０．５〜０．７質量％の量にある。
【００６７】
更なる添加物Ｃ）は例えば４０まで、有利には３０質量％までの量にあるゴム弾性ポリマー体（しばしば耐衝撃性調節剤、エラストマーまたはゴムと呼ばれる）である。
【００６８】
極めて一般的にこの場合、コポリマー体とは、有利には以下のモノマーの少なくとも２個から構成されているコポリマー体である：エチレン、プロピレン、ブタジエン、イソブテン、イソプレン、クロロプレン、ビニルアセタート、スチレン、アクリロニトリル、及びアルコール構成要素中に１〜１８個のＣ原子を有するアクリル酸エステル又はメタクリル酸エステル。
【００６９】
前記ポリマーは例えば、Ｈｏｕｂｅｎ−Ｗｅｙｌ、Ｍｅｔｈｏｄｅｎ  ｄｅｒ  ｏｒｇａｎｉｓｃｈｅｎ  Ｃｈｅｍｉｅ、１４／１巻（Ｇｅｏｒｇ−Ｔｈｉｅｍｅ−Ｖｅｒｌａｇ、Ｓｔｕｔｔｇａｒｔ、１９６１）、３９２〜４０６頁及びＣ．Ｂ．Ｂｕｃｋｎａｌｌ、「Ｔｏｕｇｈｅｎｅｄ  Ｐｌａｓｔｉｃｓ」（Ａｐｐｌｉｅｄ  Ｓｃｉｅｎｃｅ  Ｐｕｂｌｉｓｈｅｒｓ、Ｌｏｎｄｏｎ、１９７７）のモノグラフに記載されている。
【００７０】
以下に、前記エラストマーの、いくつかの有利な種類を記載する。
【００７１】
前記エラストマーの有利な種類は、いわゆるエチレン−プロピレン（ＥＰＭ）又はエチレン−プロピレン−ジエン−（ＥＰＤＭ）−ゴムである。
【００７２】
ＥＰＭゴムは一般的には実質的に二重結合を有さず、その一方でＥＰＤＭゴムは、二重結合１〜２０個／Ｃ原子１００個、を有してよい。
【００７３】
ＥＰＤＭゴムのためのジエンモノマーとして、例えば共役ジエン、例えばイソプレン及びブタジエン、５〜２５個のＣ原子を有する非共役ジエン、例えばペンタ−１，４−ジエン、ヘキサ−１，４−ジエン、ヘキサ−１，５−ジエン、２，５−ジメチルヘキサ−１，５−ジエン及びオクタ−１，４−ジエン、環式ジエン、例えばシクロペンタジエン、シクロヘキサジエン、シクロオクタジエン、及びジシクロペンタジエン、並びにアルケニルノルボルネン、例えば５−エチリデン−２−ノルボルネン、５−ブチリデン−２−ノルボルネン、２−メタリル−５−ノルボルネン、２−イソプロペニル−５−ノルボルネン、及びトリシクロジエン、例えば３−メチル−トリシクロ（５．２．１．０．２．６）−３，８−デカジエン又は前記ジエンの混合物が挙げられる。有利にはヘキサ−１，５−ジエン、５−エチリデンノルボルネン及びジシクロペンタジエンである。ＥＰＤＭゴムのジエン含有量は、ゴムの総質量に対して、有利には、０．５〜５０、殊に１〜８質量％である。
【００７４】
ＥＰＭゴム又はＥＰＤＭゴムは、有利には反応性カルボン酸と又は前記カルボン酸の誘導体とグラフトされていてもよい。ここでは例えばアクリル酸、メタクリル酸、及びこれらの誘導体、例えばグリシジル（メタ）アクリラート、並びに無水マレイン酸が挙げられる。
【００７５】
有利なゴムの更なる基は、エチレンと、アクリル酸及び／又はメタクリル酸及び／又はこれらの酸のエステルとのコポリマーである。更に、ゴムは更なるジカルボン酸、例えばマレイン酸及びフマル酸、又はこれらの酸の誘導体、例えばエステル及び無水物、及び／又はエポキシ基を含有するモノマーを含有してよい。前記ジカルボン酸誘導体又はエポキシ基含有モノマーは有利には、以下の一般式Ｉ又はＩＩ又はＩＩＩ又はＩＶの、ジカルボン酸基又はエポキシ基を含有するモノマーの、モノマー混合物への添加によって、ゴムに組み込まれる：
【００７６】
【化３】
2006517605.tif 000004
［前記式中、Ｒ１〜Ｒ９は、水素又は１〜６個のＣ原子を有するアルキル基であり、及びｍは０〜２０の整数、ｇは０〜１０の整数、及びｐは０〜５の整数である］。
【００７７】
有利には、残基Ｒ１〜Ｒ９は水素であり、その際ｍは０又は１、及びｇは１である。相応する化合物はマレイン酸、フマル酸、無水マレイン酸、アリル−グリシジルエーテル及びビニルグリシジルエーテルである。
【００７８】
式Ｉ、ＩＩ及びＩＶの有利な化合物は、マレイン酸、無水マレイン酸、及びアクリル酸及び／又メタクリル酸のエポキシ基含有エステル、例えばグリシジルアクリラート、グリシジルメタクリラート及び第三アルコールとのエステル、例えばｔ−ブチルアクリラートである。後者は遊離のカルボキシル基こそ有しないが、その挙動において遊離の酸に近く、従って潜在性のカルボキシル基を有するモノマーとして呼ばれる。
【００７９】
有利にはコポリマーは、エチレン５０〜９８質量％、エポキシ基含有モノマー及び／又はメタクリル酸及び／又は酸無水物基含有モノマー０．１〜２０質量％、並びに（メタ）アクリル酸エステルに関する残量からなる。
【００８０】
殊に有利にはコポリマー体は、
エチレン５０〜９８、殊に５５〜９５質量％、
グリシジルアクリラート及び／又はグリシジルメタクリラート、（メタ）アクリル酸及び／又は無水マレイン酸０．１〜４０、殊に０．３〜２０質量％、及び
ｎ−ブチルアクリラート及び／又は２−エチルヘキシルアクリラート  １〜４５、殊に１０〜４０質量％
からなる。
【００８１】
アクリル酸及び／又はメタクリル酸の更に有利なエステルは、メチルエステル、エチルエステル、プロピルエステル及びｉ−ブチルエステル又はｔ−ブチルエステルである。
【００８２】
その他に、ビニルエステル及びビニルエーテルも、コモノマーとして使用してよい。
【００８３】
前記のエチレンコポリマーはそれ自体公知の方法により製造され、有利には高圧及び高温下でのランダム共重合によって製造されてよい。相応する方法は一般に公知である。
【００８４】
有利なエラストマーは、乳化重合体でもあり、前記重合体の製造は例えば、Ｂｌａｃｋｌｅｙのモノグラフ「Ｅｍｕｌｓｉｏｎ  Ｐｏｌｙｍｅｒｉｚａｔｉｏｎ」中に記載されている。使用可能な乳化剤及び触媒はそれ自体公知である。
【００８５】
基本的に、均質に構成されたエラストマー又はシェル構造を有するエラストマーも使用されてよい。シェル状構造は、個々のモノマーの添加順序によって決定される；またポリマーのモルホロジーはこの添加順序によって影響される。
【００８６】
ここでは代表的に、エラストマーのゴム部の製造のためのモノマーとして、アクリラート、例えばｎ−ブチルアクリラート及び２−エチルヘキシルアクリラート、相応するメタクリラート、ブタジエン及びイソプレン並びにこれらの混合物が挙げられる。前記モノマーは、更なるモノマー、例えばスチレン、アクリロニトリル、ビニルエーテル及び更なるアクリラート又はメタクリラート、例えばメチルメタクリラート、メチルアクリラート、エチルアクリラート、及びプロピルアクリラートと共重合されてよい。
【００８７】
エラストマーの軟質相又はゴム相（０℃より低いガラス転移温度を有する）は、核、外側カバー又は内部シェル（２より多いシェル状構造を有するエラストマーの場合）である；多シェル状エラストマーの場合には、複数のシェルがゴム相からなってもよい。
【００８８】
ゴム相の他に、更に１つ以上の硬質構成要素（２０℃より高いガラス転移温度を有する）もエラストマーの構造に関与していている場合には、これは一般的にはスチレン、アクリロニトリル、メタクリルニトリル、α−メチルスチレン、ｐ−メチルスチレン、アクリル酸エステル及びメタクリル酸エステル、例えばメチルアクリラート、エチルアクリラート及びメチルメタクリラートを主なモノマーとした重合により製造される。その他に、ここでは更なるコモノマーに関するより少ない割合も使用してよい。
【００８９】
いくつかの場合、表面に反応基を有する乳化重合体を使用することが有利であることが明らかになった。そのような基は、例えばエポキシ基、カルボキシル基、潜在性カルボキシル基、アミノ基又はアミド基、並びに、以下の一般式
【００９０】
【化４】
2006517605.tif 000005
のモノマーの併用により導入されてよい官能基である
［前記式中、置換基は以下の意味を有してよい：
Ｒ１０は水素又はＣ１〜Ｃ４−アルキル基、
Ｒ１１は水素、Ｃ１〜Ｃ８−アルキル基又はアリール基、殊にフェニル、
Ｒ１２は水素、Ｃ１〜Ｃ１０−アルキル基、Ｃ６〜Ｃ１２アリール基又は−ＯＲ１３、
Ｒ１３はＣ１〜Ｃ８−アルキル基又はＣ６〜Ｃ１２アリール基、前記基は場合によってＯ含有基又はＮ含有基で置換されていてよく、
Ｘは化学結合、Ｃ１〜Ｃ１０−アルキレン基、又はＣ６〜Ｃ１２アリーレン基、又は
【００９１】
【化５】
2006517605.tif 000006
ＹはＯ−Ｚ又はＮＨ−Ｚ、及び
ＺはＣ１〜Ｃ１０−アルキレン基又はＣ６〜Ｃ１２アリーレン基］。
【００９２】
ＥＰ−Ａ２０８１８７に記載されたグラフトモノマーも表面への反応基の導入に適する。
【００９３】
更なる例として、更にアクリルアミド、メタクリルアミド及びアクリル酸又はメタクリル酸の置換したエステル、例えば（Ｎ−ｔ−ブチルアミノ）−エチルメタクリラート、（Ｎ，Ｎ−ジメチルアミノ）エチル−アクリラート、（Ｎ，Ｎ−ジメチルアミノ）−メチルアクリラート及び（Ｎ，Ｎ−ジエチルアミノ）エチル−アクリラートが挙げられる。
【００９４】
更に、ゴム相の一部も架橋していてよい。架橋化剤として作用するモノマーは例えばブタ−１，３−ジエン、ジビニルベンゼン、ジアリルフタラート、及びジヒドロジシクロペンタジエニルアクリラート並びにＥＰ−Ａ５０２６５に記載された化合物である。
【００９５】
更に、いわゆるグラフト架橋モノマー（ｇｒａｆｔ−ｌｉｎｋｉｎｇ  ｍｏｎｏｍｅｒｓ）、即ち２個以上の重合可能な二重結合を有するモノマーも使用してよく、前記モノマーは重合の際異なる速度で反応する。有利には、以下のような化合物が使用され、前記化合物中残りのモノマーとおよそ同じ速度で少なくとも１個の反応基が重合し、その一方でその他の反応基（又は複数の反応基）は、例えば明らかによりゆっくりと重合する。異なる重合速度はゴム中の不飽和二重結合に関する一定の割合を必ず生じる。引き続き前記ゴムに更なる相がグラフトされると、ゴム相にある二重結合は少なくとも部分的にグラフトモノマーと、化学結合の形成下で反応し、即ちグラフトした相は少なくとも部分的に化学結合を介してグラフト基盤と結合している。
【００９６】
前記グラフト架橋するモノマーの例は、アルキル基含有モノマー、殊にエチレン性不飽和カルボン酸のアリルエステル、例えばアリルアクリラート、アリルメタクリラート、ジアリルマレアート、ジアリルフマラート、ジアリルイタコナート、又は前記ジカルボン酸の相応するモノアリル化合物である。その他に、更なる適したグラフト架橋モノマーが多数ある；より詳しい詳細はここでは例えばＵＳ−ＰＳ４１４８８４６を参照する。
【００９７】
一般的には前記架橋モノマーの割合は、耐衝撃性調節ポリマーに関して５質量％まで、有利には耐衝撃性調節ポリマーに関して３質量％より少ない。
【００９８】
多シェル状構造を有するグラフト重合体の代わりに、ブタ−１，３−ジエン、イソプレン及びｎ−ブチルアクリラート又はこれらのコポリマーからなる、均一な即ち単シェル状エラストマーも使用してよい。これらの生成物もまた架橋モノマー又は反応基を有するモノマーの併用により製造されてよい。
【００９９】
有利な乳化重合体の例は、ｎ−ブチルアクリラート／（メタ）アクリル酸コポリマー、ｎ−ブチルアクリラート／グリシジルアクリラートコポリマー又はｎ−ブチルアクリラート／グリシジルメタクリラートコポリマー、ｎ−ブチルアクリラートからなるか又はブタジエンベースの内部核と、前述のコポリマーからなる外殻とを有するグラフト重合体、及び反応基を提供するコモノマーとエチレンとのコポリマーである。
【０１００】
記載されたエラストマーはまた、その他の通常の方法、例えば懸濁重合により製造されてもよい。
【０１０１】
例えばＤＥ−Ａ３７２５５７６、ＥＰ−Ａ２３５６９０、ＤＥ−Ａ３８００６０３及びＥＰ−Ａ３１９２９０中に記載されたシリコーンゴムは同様に有利である。
【０１０２】
勿論、前述のゴムの種類の混合物も使用されてよい。
【０１０３】
繊維状又は粒子状充填剤Ｃ）として、炭素繊維、ガラス繊維、ガラス球、アモルファスケイ酸、アスベスト、ケイ酸カルシウム、メタケイ酸カルシウム、炭酸マグネシウム、カオリン、チョーク、粉末石英、雲母、硫酸バリウム及び長石が挙げられ、前記充填剤は５０質量％までの、特に１〜５０質量％、有利には５〜４０、殊に１５〜３５質量％の量において使用される。
【０１０４】
有利な繊維状充填剤として、炭素繊維、アラミド繊維及びチタン酸カリウム繊維が挙げられ、その際Ｅガラスとしてのガラス繊維が殊に有利である。前記充填剤はロービング又はガラス片として市販の形状において使用されてよい。
【０１０５】
繊維状充填剤は熱可塑性樹脂とのより良好な相容性のため、シラン化合物で表面を前処理していてもよい。
【０１０６】
適したシラン化合物は以下の一般式のシラン化合物である
（Ｘ−（ＣＨ２）ｎ）ｋ−Ｓｉ−（Ｏ−ＣｍＨ２ｍ＋１）４−ｋ
［前記式中、置換基は以下の意味を有する：
【０１０７】
【化６】
2006517605.tif 000007
ｎは２〜１０、有利には３〜４の整数
ｍは１〜５、有利には１〜２の整数
ｋは１〜の整数］。
【０１０８】
有利なシラン化合物は、アミノプロピルトリメトキシシラン、アミノブチルトリメトキシシラン、アミノプロピルトリエトキシシラン、アミノブチルトリエトキシシラン、並びに置換基Ｘとしてグリシジル基を含有する相応するシランである。
【０１０９】
シラン化合物は一般的に０．０５〜５、有利には０．５〜１．５、とりわけ０．８〜１質量％（Ｃに対して）の量において表面被覆のために使用される。
【０１１０】
針状鉱物充填剤も適している。
【０１１１】
針状鉱物充填剤とは、本発明においては、非常に著しい針状特性を有する鉱物充填剤であると理解される。例として針状ウォラストナイトが挙げられる。有利には鉱物は８：１〜３５：１、有利には８：１〜１１：１のＬ／Ｄ（長さ  直径）割合を有する。鉱物充填剤は場合によって前述のシラン化合物で前処理されていてよい；前処理はしかし必ず必要であるわけでない。
【０１１２】
更なる充填剤として、カオリン、か焼したカオリン、ウォラストナイト、タルク及びチョークが挙げられる。
【０１１３】
構成要素Ｃ）として、本発明により使用可能な熱可塑性成形材料は通常の加工助剤、例えば安定剤、酸化遅延剤、熱分解及び紫外光による分解に対する薬剤、更なる滑剤及び離型剤、着色剤例えば染料及び顔料、成核剤、可塑剤、防燃剤その他を含有してよい。
【０１１４】
ＵＶ安定剤として、前記ＵＶ安定剤は成形材料に対して２質量％までの量において使用され、様々な置換されたレゾルシン、サリチラート、ベンゾトリアゾール及びベンゾフェノンが挙げられる。
【０１１５】
適した安定剤は有利には以下の一般式Ｉの有機ホスホニットＣ）であ
【０１１６】
【化７】
2006517605.tif 000008
［前記式中、
ｍは０又は１、
ｎは０又は１
ｙは酸素架橋、硫黄架橋、又は１，４−フェニレン架橋又は式−ＣＨ（Ｒ２）−の架橋員；全てのＲ−Ｏ−基及びＲ１−Ｏ−基は相互に独立して、３個までのヒドロキシル基を含有していてもよい脂肪族、脂環式又は芳香族アルコールの残基（しかしその際ヒドロキシル基はこれがリン含有環の一部であってよいようには配置されていない（一価のＲ−Ｏ−基として呼ばれる））を表すか、又は、それぞれ２つの、リン原子に結合したＲ−Ｏ−基又はＲ１−Ｏ−基は、そのつど相互に独立して、一緒になって、全部で３個までのヒドロキシル基を有する脂肪族、脂環式、又は芳香族アルコールの残基（二価のＲ−Ｏ−基又はＲ１−Ｏ−基と呼ばれる）を表し、
Ｒ２は水素、Ｃ１〜Ｃ８−アルキル又は式ＣＯＯＲ３の基、
Ｒ３はＣ１〜Ｃ８−アルキルを表す］。
【０１１７】
有利には、少なくとも１つのＲ−Ｏ及び少なくとも１つのＲ１−Ｏ基は、フェノール残基であり、前記残基は２位において立体障害する基、殊にｔ−ブチル残基を有する。
【０１１８】
殊に有利には、テトラキス−（２，４−ジ−ｔｅｒｔ．−ブチルフェニル）−ビフェニレン−ジホスホニットであり、これは、Ｃｉｂａ  Ｇｅｉｇｙ  ＡＧ社のＩｒｇａｐｈｏｓ（Ｒ）ＰＥＰＱとして入手可能である。
【０１１９】
Ｒ−Ｏ−及びＲ１−Ｏ−が二価の残基である場合には、これらは有利には二価又は三価のアルコールから誘導される。
【０１２０】
有利には、ＲはＲ１と同一であり及び前記基はアルキル、アラルキル（有利には場合によって置換されたフェニル又はフェニレン）、アリール（有利には場合によって置換されたフェニル）又は以下の式ａの基である
【０１２１】
【化８】
2006517605.tif 000009
［前記式中、核Ａ及びＢは更なる置換基を有してよく、及びＹ′は酸素架橋又は硫黄架橋又は式−ＣＨ（Ｒ３）−の架橋員であり、
Ｒ２は水素、Ｃ１〜Ｃ８−アルキル又は式−ＣＯＯＲ３の基、及び
Ｒ３はＣ１〜Ｃ８−アルキル、及び
ｎは０又は１を表す（二価のＲ′として呼ばれる）］。
【０１２２】
殊に有利な残基Ｒは残基Ｒ″であり、その際前記残基はＣ１〜２２アルキル、フェニル（前記基はシアンＣ１〜２２アルキル、Ｃ１〜２２アルコキシ、ベンジル、フェニル、２，２，６，６−テトラメチル−ピペリジル−４−、ヒドロキシ、Ｃ１〜８−アルキル−フェニル、カルボキシル、−Ｃ（ＣＨ３）２−Ｃ６Ｈ５、−ＣＯＯ−Ｃ１〜２２−アルキル、ＣＨ２ＣＨ１２−ＣＯＯＨ、−ＣＨ２ＣＨ２ＣＯＯ−、Ｃ１〜２２−アルキル、又は−ＣＨ２−Ｓ−Ｃ１〜２２−アルキルの系列から１〜３個の置換基を有してよい）を、；又は以下の式ｉ〜ｖｉｉの基を、
【０１２３】
【化９】
2006517605.tif 000010
又は２つのＲ″は一緒になって以下の式ｖｉｉｉの基を、
【０１２４】
【化１０】
2006517605.tif 000011
表す［前記式中、
Ｒ８は水素又はＣ１〜２２−アルキル、
Ｒ６は水素、Ｃ１〜４−アルキル又は−ＣＯ−Ｃ１〜８−アルキル、
Ｒ４は水素又はＣ１〜２２−アルキル、
Ｒ５は水素、Ｃ１〜２２−アルキル、Ｃ１〜２２−アルコキシ、ベンジル、シアン、フェニル、ヒドロキシル、Ｃ１〜Ｃ８−アルキルフェニル、Ｃ１〜２２−アルコキシカルボニル、Ｃ１〜２２アルコキシカルボニルエチル、カルボキシエチル、２，２，６，６−テトラメチルピペリジル−４−又は式−ＣＨ２−Ｓ−Ｃ１〜２２−アルキル又は−Ｃ（ＣＨ３）２−Ｃ６Ｈ５の基及び
Ｒ７は水素、Ｃ１〜２２−アルキル、ヒドロキシ又はアルコキシを表し、及び
Ｙ′及びｎは前述した意味を有する］。
【０１２５】
殊に有利には残基Ｒとして、以下の式ａ〜ｇに相応する残基Ｒ″である
【０１２６】
【化１１】
2006517605.tif 000012
［前記式中、
Ｒ９は水素、Ｃ１〜Ｃ８−アルキル、Ｃ１〜Ｃ８−アルコキシ、フェニル、Ｃ１〜Ｃ８−アルキルフェニル、又はフェニル−Ｃ１〜Ｃ８−アルキルフェニル又はフェニル−Ｃ１〜４−アルキル、
Ｒ１０及びＲ１１は相互に独立して、水素、Ｃ１〜２２−アルキル、フェニル又はＣ１〜８−アルキルフェニル、
Ｒ１２は水素又はＣ１〜８−アルキル、及び
Ｒ１３はシアン、カルボキシル又はＣ１〜８−アルコキシカルボニル
を表す］。
【０１２７】
式ａの基のうち、２−ｔｅｒｔ．−ブチルフェニル、２−フェニルフェニル、２−（１′，１′−ジメチル−プロピル）−フェニル、２−シクロヘキシルフェニル、２−ｔｅｒｔ．−ブチル−４−メチルフェニル、２，４−ジ−ｔｅｒｔ．−アミルフェニル、２，４−ジ−ｔｅｒｔ．−ブチルフェニル、２，４−ジ−フェニルフェニル、２，４−ジ−ｔｅｒｔ．−オクチルフェニル、２−ｔｅｒｔ．−ブチル−４−フェニル−フェニル、２，４−ビス−（１′，１′−ジメチルプロピル）−フェニル、２−（１′−フェニル−１′−メチルエチル）−フェニル、２，４−ビス−（１′−フェニル−１′−メチルエチル）−フェニル及び２，４−ジ−ｔｅｒｔ．−ブチル−６−メチルフェニルが有利である。
【０１２８】
ホスホニットＣ）の製造方法は、ＤＥ−Ａ４００１３９７を参照してよく、前記ホスホニットは０．００１〜５、有利には０．０１〜３質量％の量において成形材料中に含有されていてよい。前述の量における更なるリン含有安定剤として、リン酸の無機化合物が挙げられ、その際アルカリ土類金属及びアルカリ金属が有利である。殊に有利には、リン酸亜鉛又はリン酸二水素亜鉛である。
【０１２９】
無機顔料、例えば群青、酸化鉄、硫化亜鉛、二酸化チタン及びカーボンブラック、更に有機顔料、例えばフタロシアニン、キナクリドン、ペリレン、並びに染料、例えばアントラキノンを着色剤として添加してよい。
【０１３０】
成核剤として、ナトリウムフェニルホスフィナート、酸化アルミニウム、二酸化ケイ素、並びに有利にはタルクが使用されてよい。
【０１３１】
更なる滑剤及び離型剤（これらは通常、１質量％までの量において使用される）は、有利には長鎖の脂肪酸（例えばステアリン酸又はベヘン酸）、前記脂肪酸の塩（例えばＣａステアラート又はＺｎステアラート）、又はモンタンワックス（２８〜３２個のＣ原子の鎖長さを有する、直鎖の、飽和カルボン酸からなる混合物）又はアルカリ（土類）金属と前記モンタンワックスとの塩、有利にはＣａ−モンタナート及び／又はナトリウムモンタナート）、並びに低分子ポリエチレンワックス又はポリプロピレンワックスである。
【０１３２】
可塑剤のための例としては、フタル酸ジオクチルエステル、フタル酸ジベンジルエステル、フタル酸ブチルベンジルエステル、炭化水素油、Ｎ−（ｎ−ブチル）ベンゼンスルホンアミドが挙げられる。
【０１３３】
本発明により使用可能な熱可塑性樹脂成形材料はそれ自体公知の方法により製造されてよく、前記方法において出発構成要素を通常の混合装置、例えばスクリュー押出機、ブラベンダーミル、又はバンバリーミルにおいて混合し、引き続き押出す。押出の後、押出物を冷却し及び粉砕してよい。個々の構成要素を前混合し、次に残りの出発材料を個々に及び／又は同様に混合して供給してもよい。混合温度は通常は２３０〜２９０℃にある。
【０１３４】
有利な作業方式により、構成要素Ｂ）〜Ｃ）をポリエステルプレポリマーと混合し、調整し、顆粒化してよい。得られた顆粒を固相において引き続き不活性ガス下で連続的に又は不連続的に構成要素Ａ）の融点より低い温度で、所望の粘性まで濃縮する。
【０１３５】
本発明により使用可能な成形材料は大幅に改善された耐加水分解性において優れている。
【０１３６】
前記成形材料は全ての種類の繊維、シート、及び成形部品の製造に適し、これらは高まった耐加水分解性を示す。これらの適用は殊に、歯ブラシのための毛、紙性篩用布、熱蒸気で滅菌可能なシート及び成形部品、自動車範囲のためのパイプ、成形部品及び異形材（これらは高い温度及び湿度にさらされている）、並びに紙及びボール紙の被覆のためのポリエステル成形材料、シート、異形材、及びパイプの製造のためのポリエステル成形材料及び射出成形による技術的機能部品の製造のためのポリエステル成形材料、例えば自動車部材、電気機械産業のための部品、及び高い耐熱性及び耐加水分解性を有する部品、並びに自動車の外側部品、例えばバンパー及びスポイラー、良好な塗装性を有する耐ガソリン性及び耐油性技術的部材、ハウジング及びスイッチカバー、プラグ結合部、スイッチ、エンジンハウジング、投光装置部品、並びに電気的部材、例えばマイクロスイッチ、キャパシタ容器、スイッチ部品、保護スイッチケーシング、プリント回路板である。
【０１３７】
実施例
構成要素Ａ１：Ａ１に対してペンタエリトリットテトラステアラート（構成要素Ｃ１）０．６５質量％を含有する、１３０ｍｌ／ｇの粘性値及び２５ｍｖａｌ／ｋｇのカルボキシル末端基含有量を有するポリブチレンテレフタラート（ＰＢＴ）（粘性値を、フェノール／ｏ−ジクロロベンゼン、１：１混合物からなる０．５質量％溶液においてＩＳＯ１６２８により３５℃で測定した）。
構成要素Ａ２：粘性値１０７ｍｌ／ｇを有するＰＢＴ（Ｆ１構成要素なし）
構成要素Ｂ１：エポキシ化された大豆油（エポキシド含有量：約８質量％）（Ｃｏｇｎｉｓ  ＧｍｂＨ社のＥｄｅｎｏｌ（Ｒ）  Ｄ８１）
構成要素Ｂ２：エポキシ化された大豆油（エポキシド含有量：約８質量％）（Ｈａｒｂｕｒｇｅｒ  Ｆｅｔｔｃｈｅｍｉｅ  Ｂｒｉｎｋｍａｎｎ＆Ｍｅｒｇｅｌｌ  ＧｍｂＨ社のＭｅｒｇｉｎａｔ（Ｒ）  ＥＳＢ）
構成要素Ｂ３：エポキシ化されたあまに油（エポキシド含有量：約９質量％）（Ｈａｒｂｕｒｇｅｒ  Ｆｅｔｔｃｈｅｍｉｅ  Ｂｒｉｎｋｍａｎｎ＆Ｍｅｒｇｅｌｌ  ＧｍｂＨ社のＭｅｒｇｉｎａｔ（Ｒ）  ＥＬＯ）
構成要素Ｂ４：ＥＰ７９４９７４による比較のために、ポリエチレンテレフタラート中の１，３−ビス（１−イソシアナート−１−メチルエチル）ベンゼンをベースとしたカルボジイミド（Ｒｈｅｉｎｃｈｅｍｉｅ  ＧｍｂＨのＳｔａｂａｘｏｌ（Ｒ）  ＭＢＰＥＴ  ５０１０）
質量割合：ＰＣＤＩ：ＰＥＴ  １５％：８５％
構成要素Ｃ２：４ｍｍの平均長さを有する切片ガラス繊維（エポキシシラン化されたサイズ剤）
構成要素Ｃ３：タルク
成形材料の製造
構成要素（Ａ）〜（Ｃ）を表に挙げた量割合において、押出機で２６０℃で混合し、均質化し、顆粒化し、乾燥した。
【０１３８】
シャルピー試験体：８０×１０×４ｍｍ３、引張試験：ＤＩＮによるダンベル試験体。
【０１３９】
弾性率、破断点伸びをＩＳＯ５２７−２により、シャルピーをＩＳＯ  １７９／１ｅＵにより決定した。
【０１４０】
メルトインデックスの決定を２７５℃でのＭＶＲ測定又は２５０℃／２．１６ｋｇ負荷によって行った。
【０１４１】
成形材料の組成及び測定の結果は表を参照してよい。
【０１４２】
【表１】
2006517605.tif 000013
【０１４３】
【表２】
2006517605.tif 000014
【国際調査報告】
2006517605.tif 000015
2006517605.tif 000016
2006517605.tif 000017
2006517605.tif 000018
2006517605.tif 000019
2006517605.tif 000020
2006517605.tif 000021
2006517605.tif 000022
2006517605.tif 000023
2006517605.tif 000024